(57)【要約】【課題】個人情報などが印字された圧着葉書などの感圧接着シートにあって、開封時の引き剥がしによって記録文字などの情報が判読しづらくなる不具合を解消できる画像形成装置を用いた感圧接着シートの製造方法を提供する。【解決手段】感圧接着剤を含有する感圧接着剤トナーを用いて文字画像などの感圧接着剤トナー像が形成されたシートＰを定着部Ｆ（感圧接着シートの製造装置）に送る。そのシートＰを定着ベルト５７に密着させた状態で加熱および加圧して定着させる。定着ベルト５７の熱膨張率を好ましくは６〜１０×１０−５／℃のものに設定している。定着後、定着ベルト５７からシートＰを剥離させると、そのシートＰの表面では感圧接着剤が一様に分散され、記録されている文字画像など重要な情報が判読不良になるのを防げる。すなわち、定着ベルト５７の熱膨張率が好適に設定されているので、感圧接着剤が感圧接着シートＰの表面に一様に分散され、ムラ（斑）が生じるのを防止する。【選択図】図４
2008225042.tif 000002
【特許請求の範囲】
【請求項１】
画像情報に基づいて記録材上にトナー画像を形成する第１トナー形成部と、前記記録材を再剥離可能に圧着するための圧着トナーを前記記録材上に形成する第２トナー形成部と、前記第１及び第２トナー形成部によって前記記録材上に形成されたトナーを加熱及び加圧するベルトと、前記ベルトの前記記録材を搬送する搬送部を冷却する冷却手段と、を有する画像形成装置において、
前記ベルトの熱膨張率が６×１０−５／℃〜１０×１０−５／℃に設定されていることを特徴とする画像形成装置。
【発明の詳細な説明】
【技術分野】
【０００１】
本発明は、複写機などの画像形成装置を用い、個人情報など記録した通信面を内側に折り重ねて圧着して封印する郵便はがきのごとき感圧接着シートの製造方法に関する。詳しくは、感圧接着剤含有の電子写真用トナー（以下、「感圧接着剤トナー」という）を用いてシート通信面に情報画像を形成して記録でき、記録後は二つ折りなどして圧着して封印できるようにした感圧接着シートの製造方法に関するものである。
【背景技術】
【０００２】
近年、個人情報保護のもとに、個人情報などを印字して記録した通信面を内側に二つ折りなどして折り畳み、感圧接着による封印状態にして通信する郵便はがきや通信はがきなどの感圧接着シートの需要が増加している。従来、感圧接着シートによるはがきに情報の画像を形成するには、一般には感圧接着剤含有のインキを用いてオフセット印刷や活版印刷技術で印刷が行われ、それに関する多くの技術が報告されてきた（たとえば、非特許文献参照）。しかし、オフセット印刷などの場合、印刷製版をその度ごとに作成して交換を要することから、面倒でしかも短期に多種少量の印刷に対応するには難がある。
【０００３】
そうしたオフセット印刷などの課題に対応できるものとして、最近ではレーザビームプリンタなどの画像形成装置が注目されている。すなわち、準備したシートを画像形成部に送って感圧接着剤トナーを用いて情報に応じた画像を形成し、画像定着後に後工程に送って折り畳み、圧着して封印できるようにした感圧接着シートを製作するものである。
【０００４】
具体例として、特許文献１に開示された画像形成装置では、記録紙として用いるメールフォーム用のシートを準備し、そのシートに通常トナー像を転写して定着ローラで加熱しつつ加圧してトナー像を定着する。また、通常トナーとは別に、熱によって半溶状態などになって粘着性をもつように設定された再剥離可能な接着トナー像を形成しておき、感圧接着による封印時に「粘着層」として機能させる。それによって、予めシートに粘着層を設ける必要がなくなる。
【０００５】
さらに他例として、再剥離ができる接着層となる接着トナー像を形成するトナー粒子のガラス転移点を３０℃〜５０℃に設定し、融点７０℃〜１１０℃に設定する技術が提案されている（たとえば、特許文献２参照）。
【０００６】
【非特許文献１】日本接着協会編、「接着ハンドブック」、第２版、日刊工業新                        聞社、昭和４６年５月３０日、第３９６〜４２０頁
【特許文献１】特開２００３−１４９９９４号公報
【特許文献２】特開２００６−７８５４５号公報
【発明の開示】
【発明が解決しようとする課題】
【０００７】
しかしながら、特許文献１，２のそれぞれ画像形成装置では、感圧接着剤トナーを用いて形成したトナー像を加熱して接着層とする技術が開示されているが、次の点に課題が残されている。
【０００８】
すなわち、接着トナー像を形成するトナー粒子のガラス転移点や融点を設定するだけでなく、画像定着部に備わる定着ローラあるいは定着ベルトの材質に好適な熱膨張率のものが選択されていることが要求される。
【０００９】
剥離させる際、それらローラ部材やベルト部材の表面材質に熱膨張率の不適なものが設定されていると、感圧接着剤トナー中の感圧接着剤が均一に好適に分散しない。結果、感圧接着剤の不均一で感圧接着シートの表面に画像ムラ（斑）や感圧接着剤ムラが発生しやすくなる。そうしたムラのために、二つ折りなどにして封印後、ユーザがその感圧接着シートを剥がして開封しようとすると、重要な部分の記録された文字情報などが判読しづらい状態で引き剥がされる。また、画像ムラによって画質が低下したものとなってしまうことがある。
【００１０】
以上から、本発明の目的は、個人情報など印字した通信面を内側に感圧接着して封印して再剥離可能な郵便はがきなどを代表例に、感圧接着面を再剥離して開封時、判読に困らない良質の画像を維持できる感圧接着シートの製造方法を提供することにある。
【課題を解決するための手段】
【００１１】
上記目的を達成するために、本発明の画像形成装置は、画像情報に基づいて記録材上にトナー画像を形成する第１トナー形成部と、前記記録材を再剥離可能に圧着するための圧着トナーを前記記録材上に形成する第２トナー形成部と、前記第１及び第２トナー形成部により記録材上に形成されたトナーを加熱及び加圧するベルトと、前記ベルトの前記記録材を搬送する搬送部を冷却する冷却手段と、を有する画像形成装置において、前記ベルトの熱膨張率が６×１０−５／℃〜１０×１０−５／℃に設定されていることを特徴とするものである。
【発明の効果】
【００１２】
本発明の感圧接着シートの製造方法によれば、感圧接着シート作成用に準備された記録材上に画像形成装置の画像形成部で形成した感圧接着剤トナー像を転写後、その記録材を定着手段に送って密着させた状態で加熱および加圧し、感圧接着シートとして作成する。定着手段の材質を好適な熱膨張率のものに設定することにより、感圧接着剤トナー中の感圧接着剤が均一に分散されて感圧接着剤ムラを生じず、また画像ムラも発生しない。したがって、感圧接着シートをその感圧接着面から剥がして開封する際、判読容易な良質の画像が得られる。
【発明を実施するための最良の形態】
【００１３】
以下、本発明に係る感圧接着シートの製造方法の好適な実施形態について、画像形成装置の具体例としてカラーレーザビームプリンタを使用した場合の感圧接着シートの製造方法を図に基づいて詳細に説明する。
【００１４】
≪画像形成装置≫
図１は、転写式電子写真方式プロセスを用いて画像形成を行うカラーレーザビームプリンタのプリンタ本体１を示し、５つの画像形成ステーション１Ｐａ，１Ｐｂ，１Ｐｃ，１Ｐｄ，１Ｐｅを配列したタンデム構造である。
【００１５】
それら画像形成ステーションには主要部を構成する静電潜像の像担持体である感光体ドラム１ａ，１ｂ，１ｃ，１ｄ，１ｅが備わっている。各感光体ドラムの周囲には現像装置などが配置され、画像情報に基づいて各画像形成ステーションの感光体ドラム上に静電潜像を形成する。そして、この静電潜像を現像剤（以下、「トナー」という）を用いて顕像化する。顕在化されたトナー像は、記録材としての記録紙などのシートＰ上に転写される。このシートＰは工程終了後に「感圧接着シートＰＡ」として作成されるものである。この場合、５つのうちの４つの画像形成ステーション（第１トナー形成部）１Ｐａ〜１ＰｄにおいてたとえばＹ（イエロー），Ｍ（マゼンタ），Ｃ（シアン），Ｋ（ブラック）の各色成分トナーを用いた画像の形成が行われる。また、５つのうちの最下流の１つ画像形成ステーション１Ｐｅでは、図２および図３に示すように、本実施形態の感圧接着剤を含有した圧着トナー２１すなわち「感圧接着剤トナー２１」を用いて隠蔽文章などの画像を形成する。この感圧接着剤トナー２１の成分などについては後述する。
【００１６】
Ｙ，Ｍ，Ｃ，Ｋ各色トナーに対応するそれぞれの感光体ドラム１ａ〜は図１中矢印で示す時計回り方向に回転する。図示のＹ，Ｍ，Ｃ，Ｋ順に限定されるものではないが、感圧接着剤トナー２１を用いて画像を形成する画像形成ステーション（第２トナー形成部）１Ｐｅは画像の形成順でいう最終の最下流位置に配置するのが原則とされている。
【００１７】
また、プリンタ本体１では、感光体ドラム１ａ〜の周囲にドラム回転方向に沿って帯電ローラ１２ａ〜、現像装置２ａ〜およびクリーナ４ａ〜などが順に配置されている。また、各感光体ドラム下方にはすべての画像形成ステーション１Ｐａ〜１Ｐｅが共用する転写部３が配置されている。転写部３は、シートＰを順送りして搬送する無端状の搬送ベルト３１を有し、搬送ベルト３１を挟んで感光体ドラム１ａ〜のそれぞれに対向する位置に配置された転写ローラ３ａ〜を有して構成されている。各現像装置２ａ〜にはＹ，Ｍ，Ｃ，Ｋ色のトナーが供給装置６ａ〜によって所定量になるように充填されている。現像装置２ｅだけは最終画像が形成できる位置で感圧接着剤トナー２１の供給装置６ｅから所定量を供給される。
【００１８】
以上の構成から、プリンタ本体１の作動が開始されると、給紙カセット６１または手差し給紙部６２から供給されたシートＰは、搬送ベルト３１によって各画像形成ステーション１Ｐａ〜１Ｐｅへと順次搬送される。感光体ドラム１ａ〜１ｅ上に形成されたＹ，Ｍ，Ｃ，Ｋの「各色成分トナー像」と「感圧接着剤トナー像」が搬送ベルト３１で搬送中のシートＰ上に転写される。感圧接着剤トナー２１を用いる最下流の画像形成ステーション１Ｐｅでは、通常、必要接着面積の画像信号に応じて図１にて示すレーザスキャナＬによって走査露光がなされ、感光体ドラム１ｅ上に静電潜像が形成される。レーザスキャナ部５ｅには光源装置やポリゴンミラーなどが設置されていて、光源装置から発せられたレーザ光をポリゴンミラーを回転して走査し、その走査光の光束を反射ミラーによって偏向し、ｆθレンズによって感光体ドラム１ｅの母線上に集光する。それにより、感光体ドラム１ｅ上に画像信号に応じた潜像が形成され、所定の領域に感圧接着剤トナー２１による画像が均一に形成される。
【００１９】
なお、上記感光体ドラム１ａ〜１ｅはそれぞれに対応するクリーナ４ａ〜４ｅによって転写残トナーをクリーニングして除去され、引き続き次回の静電潜像の形成に備える。搬送ベルト３１上に残留したトナーやその他の異物は、搬送ベルト３１の表面にクリーニングウエブ（不織布）１９を当接させて拭い取るようにしている。また、図１で示されたプリンタ本体１にあっては、両面印刷も可能であり、片面だけ感圧接着させることも可能である。
【００２０】
≪感圧接着シートの製造方法≫
転写部３において感圧接着剤トナー像が転写されたシートＰは搬送ベルト３１から分離され、図１に示すように、本実施形態の要部である像加熱装置９に送り込まれる。ここでの処理を終えると感圧接着シートＰＡとして二つ折りなどされる次の後処理工程にむけて排紙される。
【００２１】
転写後のシートＰは像加熱装置９に送られると、シートＰ上の感圧接着剤トナー像を加熱しながら加圧して定着し、定着後は排紙トレイ１８に排出される。排出されたシートＰは最表面層に感圧接着剤２２を有する感圧接着シートＰＡとして供される。像加熱装置９では、最表面層の感圧接着剤２２の層厚さや表面ムラを抑えるための設定が重要な要件となっており、以下それについて説明する。
【００２２】
電子写真用光透過性被記録紙として準備されたシートＰ上に感圧接着剤トナー像の転写後、像加熱装置９ではそのシートＰに対して感圧接着シートＰＡとしての機能を付加するために感圧接着剤トナー像に熱を加えて粘着性を生み出すべく定着処理する。感圧接着シートＰＡとしての機能とは、再剥離可能に圧着可能であることをいう。
【００２３】
それによって、図３（ｂ）に示すように、感圧接着剤２２をシートＰの表面上に分散させる。但し、感圧接着剤トナー２１を用いたトナー像は最終画像として形成されるものである。そうすることで、図２および図３（ａ）に示すように、トナー中心部に内包されている感圧接着剤２２が表面に分散されて感圧接着剤層を形成する。感圧接着剤２２を最表面層として形成する理由は、Ｙ，Ｍ，Ｃ，Ｋ各色成分トナーで形成された画像上に感圧接着剤トナー２１を用いた感圧接着剤トナー像が覆い被さって形成されるようにするためである。図３（ｂ）は、感圧接着剤トナー２１を用いた感圧接着剤トナー像が像加熱後に最表面層となる感圧接着剤２２の表面に均一に形成された状態を示す。かくして、シートＰは隠蔽文章を記録した通信面を内側にして二つ折りなどされ、粘着性を有するその内側の通信面を感圧接着して封印でき、かつ再び剥離して開封できる感圧接着シートＰＡとしての機能を果たし得るものとなる。
【００２４】
≪感圧接着シートの製造装置≫
つぎに、上記製造方法にて感圧接着シートＰＡを作成する製造装置である像加熱装置９の構成について、二つ折りなどして感圧接着して封印される前の段階までの感圧接着シートＰＡを作成する実施形態の数例について説明する。
【００２５】
（第１実施形態）
図４は、製造装置の第１実施形態である定着部（定着手段）Ｆを示し、この場合感圧接着剤トナー２１を表面層に有効に分散させる無端状ベルト構造のものである。
【００２６】
定着部Ｆは、定着ローラ５１と、この定着ローラ５１から所定間隔を保ち配設された分離ローラ５３と、この分離ローラ５３の上側に配設されたテンションローラ５４などの回転ローラを有している。これら各ローラ間に無端状の定着ベルト５７が捲回され、この定着ベルト５７を挟んで上記定着ローラ５１に対峙して圧接される第２の定着ローラとして機能する加圧ローラ５２を有している。そして、定着ローラ５１と分離ローラ５３との間の定着ベルト部分において、分離ローラ５３寄りの位置で定着ベルト外面に当接させて配設された補助ローラ５５を有する。また、定着ベルト５７の内側には、定着ローラ５１と分離ローラ５３との間に配設され、定着ローラ５１と分離ローラ５３との間の定着ベルト部分を空冷する冷却ファン５６が配置されている。それら定着ローラ５１、加圧ローラ５２、分離ローラ５３、テンションローラ５４、補助ローラ５５は互いに実質的に並行に配列されている。
【００２７】
加えて、定着ローラ５１の構造は、同心円状の３層構造となっており、中心部のコア部分と、弾性層と、離型層とで成形されている。コア部分はたとえば直径４４ｍｍ、厚さ５ｍｍのアルミニウム製中空パイプによって形成されている。弾性層はＪＩＳ−Ａ硬度５０度、厚さ３００μｍのシリコンゴムによって成形されている。離型層は厚さ５０μｍのＰＦＡによって形成されている。コア部分の中空パイプ内部には熱源（ローラ加熱ヒータ）としてのハロゲンランプ５８が配設されている。加圧ローラ５２もまた同様の構成となっている。弾性層は厚さ３ｍｍのシリコンゴムを用いる。これは弾性層により定着ニップを稼ぐためである。図中の符号５９は加圧ローラ５２のコア部分の中空パイプ内部に配設した熱源（ローラ加熱ヒータ）としてのハロゲンランプを示す。
【００２８】
定着ローラ５１と加圧ローラ５２は対向して定着ベルト５７を挟み、相対に所定の押圧力で圧接して定着ニップ部Ｎを形成し、シート搬送方向において所定幅の加熱部および加圧部を形成している。加圧ローラ５２の加圧力は総圧でたとえば４９０Ｎに設定することができる。このときの定着ニップ部Ｎの幅はたとえば５ｍｍである。
【００２９】
定着ローラ５１の表面硬度は定着ベルト５７に合わせて選択する必要がある。定着ローラ５１の表面硬度が過剰に軟らかければ定着ベルト５７が撓んでしまい、トナーをシートＰの受容層の中に十分に押し込めずトナー段差が残ったままになってしまう。定着ベルト５７の硬度が柔らかい場合は、定着ローラ５１の硬度は十分硬くするために、弾性層を薄くしたり、無くしてＰＦＡの表層のみとしたり、さらには、アルミニウムのコアのみで用いることができる。定着ベルト５７はシロキサン変性ポリイミドの単層のベルトを用いることができる。定着ベルト５７のベルト表面つまりシートＰに接する面は鏡面状に形成されている。
【００３０】
定着ローラ５１は不図示の駆動機構によって矢印で示す時計回り方向に所定の速度で回転する。定着ローラ５１の回転によって定着ベルト５７は矢印で示す時計回り方向に回動して走行する。分離ローラ５３，テンションローラ５４，加圧ローラ５２，補助ローラ５５は定着ベルト５７の回動に従動して回転駆動する。テンションローラ５４は定着ベルト５７に所定の張力を付与している。
【００３１】
定着ローラ５１と加圧ローラ５２のそれぞれ内部に配設されるハロゲンランプ５８，５９に電力が供給され、ハロゲンランプ５８，５９の発熱によって定着ローラ５１と加圧ローラ５２が内部加熱されて表面温度が上昇する。定着ローラ５１と加圧ローラ５２の表面温度はそれぞれ不図示のサーミスタによって検知され、それらのサーミスタの検知温度が不図示の制御回路にフィードバックされる。制御回路は各サーミスタから入力する検知温度が定着ローラ５１と加圧ローラ５２とにそれぞれ設定した所定の温度に維持されるようにハロゲンランプ５８，５９に供給する電力を制御する。すなわち、定着ローラ５１と加圧ローラ５２を所定の温度に温調管理して定着ニップ部Ｎの温度を所定の定着温度に温度管理する。
【００３２】
転写ベルト機構Ｅ側から定着部Ｆ側に送られた表面に未定着トナー画像を有するシートＰは定着ニップ部Ｎの定着ベルト５７と加圧ローラ５２との間に導入され、定着ニップ部Ｎに挟持された状態で紙送りされる。シートＰの未定着トナー画像面が定着ベルト５７の表面に対面する。シートＰは定着ニップ部Ｎで挟持して搬送されつつある過程で加熱および加圧され、各色トナー像の混色ならびに永久定着が施される。
【００３３】
そうした定着作動中、シートＰは定着ベルト５７の表面に密着した状態で一体に移動し、定着ニップ部Ｎと分離ローラ５３との間の冷却領域（冷却部）Ｒの区間を搬送される。即ち、定着ニップ部Ｎと分離ローラ５３との間にあるベルトの搬送部が冷却されている。この冷却領域Ｒにおいて、シートＰは冷却ファン５６とそれを囲むエアダクト５６ａ内を流れるエアフローの作用により強制的に効率よく冷却される。冷却ファン５６によって紙面に直交するエアフローが生じている。
【００３４】
定着ベルト５７の表面に密着状態のシートＰは冷却領域Ｒで十分に冷却され、分離ローラ５３の位置に至り、分離ローラ５３によって定着ベルト５７の曲率が変化する領域で定着ベルト５７の表面から自らの剛性度の強さ（腰の強さ）で剥離（曲率分離）される。
【００３５】
補助ローラ５５は、定着ローラ５１から分離ローラ５３に至る定着ベルト冷却領域Ｒの途中でシートＰが定着ベルト５７の表面から剥離して画像が乱れたり、搬送不能になるのを防止する。また、冷却手段５６はファンに限らず、接触型の冷却方式でももちろん可能である。ペルチェ素子、ヒートパイプ、水の循環型冷却装置を用いることもできる。
【００３６】
ここで、かかる第１実施形態の定着部Ｆでは要旨となる以下の条件設定がなされている。
【００３７】
感圧接着剤トナー２１を一度溶解状態にしてから冷却しつつシートＰを定着ベルト５７から剥離させるため、感圧接着剤２２による表面ムラ（斑）が殆ど見られない無状態のかなりの鏡面を作り出すことが可能となる。それを実現するために定着ベルト５７には本実施形態の主旨である以下の条件設定がなされる。
【００３８】
定着ベルト５７の材質としては、熱膨張率で６×１０−５／℃〜１０×１０−５／℃の温度範囲に収まるものが好ましい。熱膨張率が６×１０-５℃より小さい場合は結着樹脂の方の変化が大きく、定着ベルト５７に感圧接着剤トナー２１が馴染み難く、感圧接着剤２２が良好に分散せずにムラ（斑）が生じやすくなる。逆に、１０×１０-５／℃より大きくなると今度は、ベルトが結着樹脂に対して膨張しすぎてこれまた表面ムラ発生の原因となる。
【００３９】
熱膨張率を測定する試験方法としてはＡＳＴＭ試験法Ｄ６９６を適用することができる。この方法では、ある程度の試験片の大きさが必要となる。そこで、熱膨張率の測定は定着ベルト５７上に２つの測定点をマーキングして、定着ローラ５１上で加熱された状態での２点間距離と、分離ローラ５３上で冷却された状態での２点間距離との比で求めることができる。
【００４０】
感圧接着シート製造装置として、この第１実施形態のような定着部Ｆを用いた場合、感圧接着剤トナー２１の結着樹脂２３がある温度の熱で溶解するとともに、感圧接着剤２２が表層に均一に分散して形成される。同時に、その感圧接着剤２２がある程度軟らかくなって層と成し、定着ベルト５７の表面に密着される。その後、シートＰは定着ベルト５７に密着した状態で定着ベルト５７の走行に伴い冷却領域Ｒを搬送され、強制的に効率良く十分に冷却される。そして、分離ローラ５３によって定着ベルト５７の曲率が変化する領域にて、シートＰが定着ベルト５７の表面から曲率分離する。必然的に、定着ベルト５７の表面状態のまま固められるので結着樹脂２３が固められる。そうした挙動に伴って、図３（ｃ）で示されたように、感圧接着剤２２が粘着性を有する層として形成され、その感圧接着剤２２のムラも殆ど見出せない、良好な感圧接着剤層が形成される。
【００４１】
（第２実施形態）
つぎに、図５は、感圧接着シート製造装置の第２実施形態として、像加熱ローラ方式による像加熱装置１００を示す。
【００４２】
この場合、内部にヒータ１０１ａなどの加熱手段を有する円筒状の加熱ローラ１０１を有する。加熱ローラ１０１は定着時に図中時計回り方向に回転する。また、圧着ローラ１０２を有し、円筒形状を有する加圧回転体として定着時に加熱ローラ１０１に圧接しながら反時計回り方向に回転する。未定着トナーＴがトナー像として付着している被加熱材としてのシートＰは、搬送ベルト１０３によって図の右方から搬送される。さらに、加熱ローラ１０１と圧着ローラ１０２とが協働して両ローラ間のニップで加熱および加圧され、未定着トナーＴをシートＰ上に定着して左方に排出される。
【００４３】
また、分離爪１０４ａ，１０４ｂは加熱ローラ１０１または圧着ローラ１０２にシートＰが巻き付くことで、シートＰが搬送不良を発生しないようにするするために分離する。また、オイルパッド１０６は適度の粘性を有したシリコーンオイルのごとき離型剤を含浸させたフェルト状のものである。クリーニングローラ１０５はブラシ状繊維を円筒状に植設したものであり、回転して加熱ローラ１０１の周面に付着したトナー残滓を除去するとともに、離型剤を加熱ローラ１０１の表面に適当に供給する。本実施形態のかかる加熱定着手段は、図５のように、別途オイルを供給する加熱定着手段であっても良いが、別途オイルを供給しないオイルレスタイプの加熱定着手段の方が好適である。このオイルレスタイプの加熱定着手段の場合にはオイルパッド１０６は必要ではない。また、定着時の加圧力としては、２Ｎ／ｍｍ２以上６７Ｎ／ｍｍ２以下が望ましい。２Ｎ／ｍｍ２未満だとトナーと紙の定着性の不良及び厚みの均一性にムラが生じ易くなる。また６７Ｎ／ｍｍ２より大きくなると、感圧接着剤２２が表面に存在しているので加熱ローラ１０１にオフセットする可能性がある。
【００４４】
また、定着する際のトナー像にあたる面の粗さについてはＲａ（算術平均粗さ：粗さの曲線から、その平均線の方向に基準長さｌだけ抜き取り、この抜き取り部分の平均線から測定曲線までの偏差の絶対値を合計する。図８の性能グラフに示すように、合計値を平均した値）で０.００１μｍ以上１.０μｍ以下が好ましい。０.００１μｍより小さくなるとあまりにも鏡面すぎてスリップが発生し、通紙が困難になる。また、１.０μｍより大きくなると粗さのムラを拾ってしまうので感圧接着剤ムラが発生する。
【００４５】
ここで、図２および図３を参照して感圧接着剤トナー２１の成分について以下に示す。
【００４６】
（感圧接着剤トナー）
感圧接着剤トナー２１については、結着樹脂２３を熱で通常のシートＰへの定着を行い、トナー中心部に内包された感圧接着剤２２が表面に分散され、感圧接着剤２２の層（図３参照）が形成される。
【００４７】
（感圧接着剤）
感圧接着剤２２は一般的に使用されるものを本実施形態にあっても用いることができる。たとえば、塩化ビニル系樹脂、塩化ビニリデン系樹脂、天然ゴム系、ポリアクリル酸エステル系、合成ゴム系樹脂、アクリル系樹脂などが挙げられ、これらから任意に選択して使用できる。しかし、接着性が充分でしかも剥離する際に互いの接着剤の界面でスムーズに剥離することから、上記各材料のうちでも特に天然ゴム系接着剤及びポリアクリル酸エステル系接着剤の少なくとも１種類を主成分とするものが好ましい。より好ましい天然ゴムとしては、生天然ゴムラテックス、加硫天然ゴムラテックス、およびメタクリル酸メチル（ＭＭＡ）をグラフト共重合した天然ゴムラテックスなどが挙げられる。
【００４８】
感圧接着剤２２の剥離性を調整するうえで微粒状の充填剤、合成ゴム、そして熱可塑性樹脂などを含有することができる。微粒状の充填剤は、無機充填剤と有機充填剤とに分類することができる。
【００４９】
無機充填剤としては、炭酸カルシウム、クレー、カオリンクレー、タルク、硫酸カルシウム、硫酸バリウム、シリカ、シリカゲル、酸化亜鉛、酸化チタン、硫化亜鉛、炭酸亜鉛、水酸化アルミニウム、アルミナ、ケイ酸アルミニウムなどが挙げられる。さらに無機充填剤にはケイ酸カルシウム、ケイソウ土、ケイ酸マグネシウム、水和アルミニウム酸化物、マイカ、ガラス粉が挙げられる。これら無機充填剤の中でも、耐ブロッキング性、および電子写真装置内の実績を考えると、シリカ、炭酸カルシウム、タルク、カオリンクレー、水酸化アルミニウムを単独あるいは組み合わせて用いることが望ましい。
【００５０】
有機充填剤としては、セルロース粉末、サツマイモでんぷん、じゃがいもでんぷん、小麦でんぷん、とうもろこしでんぷん、コメでんぷん、タピオカでんぷん、スチレンビーズ、メタクリル酸メチルビーズ、プラスチックピグメントを例示することができる。これらの有機充填剤は、平均粒径が５〜３０μｍと大きいため、耐ブロッキング性を向上させ、剥離強度の調整をある程度行えることができる。したがって、これらの有機充填剤は粉末形状で添加するのが好ましい。合成ゴムとしては、ＳＢＲ、ＮＢＲ、ＭＢＲ，ネオプレンゴムを挙げることができる。また、熱可塑性樹脂としてはポリ酢酸ビニル、ポリアクリル酸、およびポリアクリル酸エステルなどが挙げられる。
【００５１】
これら微粒状の充填剤、合成ゴムおよび熱可塑性樹脂は、耐ブロッキング性の向上、剥離性能の維持の目的で適宜添加することができる。さらには、必要に応じて分散剤、消泡剤、界面活性剤、老化防止剤、紫外線吸収剤、防黴剤、消臭剤、耐水化剤、そして蛍光増白剤などの添加剤を添加することができる。
【００５２】
トナーにおいて感圧接着剤２２が占める割合は、十分な接着力を実現できるなどといった理由から、質量では１０％以上で５０％以下が好ましい。さらには１５％以上で４５％以下が好ましい。１０％より少なくなると、感圧接着剤が分散してうまく表面にでてこない。また、５０％より多くなるとトナーとしての電子写真特性が低下する。
【００５３】
（結着樹脂）
結着樹脂２３はトナーの構成要素を十分結着し、トナーの良好な定着性および帯電性などを実現するものであれば特に制限されないが、以下の樹脂が挙げられる。すなわち、結着樹脂２３にはビニルアルコール系樹脂、ビニルエーテル系樹脂、ビニルブチラール系樹脂、ウレタン系樹脂、エステル系樹脂、エポキシ系樹脂、スチレン系樹脂、アクリル系樹脂、エチレン系樹脂がある。さらには、プロピレン系樹脂、酢酸ビニル系樹脂、塩化ビニル系樹脂、アミド系樹脂、ビニルトルエン重合体、マレイン酸重合体、フェノール樹脂、天然変性フェノール樹脂、天然樹脂変性マレイン酸樹脂、シリコーン樹脂、フラン樹脂、キシレン樹脂、テルペン樹脂、クマロンインデン樹脂、石油系樹脂がある。これらの樹脂の単量体成分の共重合体などを使用し、必要に応じて複数の樹脂を併用することもできる。
【００５４】
たとえば、スチレン系樹脂およびスチレン系樹脂の単量体成分の共重合体の具体例として以下が挙げられる。すなわち、ポリスチレン、ポリ−ｐ−クロルスチレン、ポリビニルトルエンのスチレン及びスチレン誘導体のホモポリマー；スチレン−ｐ−クロルスチレン共重合体、スチレン−ビニルトルエン共重合体がある。さらに、スチレン−ビニルナフタリン共重合体、スチレン−アクリル酸エステル共重合体、スチレン−メタクリル酸エステル共重合体、スチレン−α−クロルメタクリル酸メチル共重合体、スチレン−アクリロニトリル共重合体がある。さらに、スチレン−ビニルメチルエーテル共重合体、スチレン−ビニルエチルエーテル共重合体、スチレン−ビニルメチルケトン共重合体、スチレン−ブタジエン共重合体がある。さらにまた、スチレン−イソプレン共重合体、スチレン−アクリロニトリル−インデン共重合体などのスチレン系共重合体などを使用する。
【００５５】
また、架橋構造を有する樹脂を結着樹脂２３として使用することもできる。結着樹脂の架橋剤としては、２個以上の重合可能な二重結合を有する化合物を使用する。たとえば、ジビニルベンゼン、ジビニルナフタレンの芳香族ジビニル化合物；エチレングリコールジアクリレート、エチレングリコールジメタクリレート、１，３−ブタジオールジメタクリレートの二重結合を２個有するカルボン酸エステル；ジビニルアニリン、ジビニルエーテル、ジビニルスルフィド、ジビニルスルホンのジビニル化合物；３個以上のビニル基を有する化合物などを使用し、必要に応じて複数を併用することもできる。
【００５６】
以上のような結着樹脂２３のうちでも特に定着オフセットに強く、好ましいのはエステル系樹脂、エポキシ系樹脂、スチレン系樹脂、アクリル系樹脂およびこれらの樹脂の単量体成分の共重合体が好ましく、必要に応じて２種以上を併用することもできる。なお、結着樹脂２３のトナー全体に占める割合は、普通、質量で５０〜９０％とする。
【００５７】
（電荷制御剤）
つぎに、電荷制御剤２４としては、トナーの特性を低下させることなく十分に電荷を制御できるものであれば特に制限されないが、負極性電荷制御剤および正極性電荷制御剤を用いる。
【００５８】
負極性の電荷制御剤２４の具体例として以下列記する。有機金属化合物、キレート化合物、モノアゾ金属化合物、アセチルアセトン金属化合物、芳香族ハイドロキシカルボン酸、芳香族ダイカルボン酸系の金属化合物、芳香族ハイドロキシカルボン酸、芳香族モノ及びポリカルボン酸およびそれらの金属塩、それらの無水物、それらのエステル類、ビスフェノールのフェノール誘導体類、尿素誘導体、含金属サリチル酸系化合物、含金属ナフトエ酸化合物、ホウ素化合物、４級アンモニウム塩、カリックスアレーン、ケイ素化合物、スチレン−アクリル酸共重合体、スチレン−メタクリル酸共重合体、スチレン−アクリル−スルホン酸共重合体、及びノンメタルカルボン酸系化合物などが有る。好ましくは、Ｃｒ錯塩染料などの電子受容性染料、電子受容性有機錯体、銅フタロシアニンのスルホニルアミン、塩素化パラフィンなどである。
【００５９】
また、正極性の電荷制御剤２４の具体例として以下列記する。ニグロシン、脂肪酸金属塩による変性物、グアニジン化合物、イミダゾール化合物、トリブチルベンジンアンモニウム−１−ヒドロキシ−４−ナフトスルフォン酸塩、テトラブチルアンモニウムテトラフルオロボレートの４級アンモニウム塩、ホスホニウム塩のオニウム塩および４級アンモニウム塩又はオニウム塩のレーキ顔料、トリフェニルメタン染料およびこれらのレーキ顔料（レーキ化剤としては、たとえばりんタングステン酸、りんモリブデン酸、りんタングステンモリブデン酸、タンニン酸、ラウリン酸、没食子酸、フェリシアン化物、フェロシアン化物）、高級脂肪酸、高級脂肪酸の金属塩、ジブチルスズオキサイド、ジオクチルスズオキサイド、ジシクロヘキシルスズオキサイドのジオルガノスズオキサイド、ジブチルスズボレート、ジオクチルスズボレート、ジシクロヘキシルスズボレートのジオルガノスズボレート類などが有る。好ましくは、電子供与性のニグロシン染料、第四級アンモニウム塩などである。また、電荷制御剤２４のトナー全体に占める割合は、通常、質量で０．０１〜１０％とする。
【００６０】
（離型剤）
一方、定着時のオフセットを低減する役割として離型剤２５を配合することもできる。このような離型剤２５としては溶融粘度が低いものが好ましく以下列記する。たとえば、フッ素樹脂、低分子量ポリプロピレン、低分子量ポリエチレン、流動パラフィン、脂肪酸エステル、脂肪酸、アミドパラフィン系ワックス、ポリオレフィン系ワックスがある。そしてそれらの変性物（たとえば酸化物やグラフト処理物）、高級脂肪族及びその金属塩、アミドワックスを使用する。なお、離型剤２５のトナー全体に占める割合は普通、質量として０．１〜２０％とする。
【００６１】
（表面処理剤）
また、トナーの表面に表面処理剤２６として微粉体を付着させることにより、トナーの流動性を向上させることができる。このような微粉体として疎水性シリカなどを使用するが、疎水性シリカをトナーの表面に付着すると、流動性が向上するのみならず、トナーのクリーニング性および帯電性も向上できる。また、疎水性シリカ以外に、酸化チタン、アルミナ、酸化セリウム、脂肪酸金属塩、ポリ弗化ビニリデン、ポリスチレンなどの微粉末も使用できる。なお、表面処理剤２６の使用量は、トナー１００質量部に対して、普通、質量として０．１〜２０％とする。
【００６２】
（トナーの製造）
つぎに、乾式トナーは製造方法で粉砕法と重合法とに大別される。粉砕トナーの製造は、たとえば結着樹脂２３、色材、電荷制御剤２４、離型剤２５、磁性剤などの必要なトナー成分をヘンシェルミキサおよびボールミルなどの混合機で十分に混合する。
【００６３】
次いで、得られた混合物を加熱ロール、ニーダ、エクストルーダなどの熱混練機を用いて溶融混練し、樹脂成分を相溶させ、トナー成分を均一に分散させる。その後、得られた混練物を冷却固化し、ハンマーミルおよびジェットミルなどで粉砕し、サイクロン及びミクロンセパレータなどで分級して造粒して所望のトナーを得る。さらに必要に応じて表面処理剤２６などをヘンシェルミキサなどの混合機で混合することもできる。
【００６４】
一方、重合トナーの製造は、つぎの方法がある。１つは、たとえばディスクおよび多流体ノズルなどを用いて溶融混合物を空気中に霧化し球状トナー粒子を得る方法；懸濁重合法を用いて直接トナー粒子を生成する方法である。また１つは、単量体には可溶で得られる重合体が不要な水系有機溶剤を用い直接トナー粒子を生成する分散重合法である。また１つは、水溶性極性重合開始剤存在下で直接重合してトナー粒子を生成するソープフリー重合法などの乳化重合法である。さらに１つは、予め一次極性乳化重合粒子を調製後、反対電荷を有する極性粒子を加え会合させるヘテロ凝集法を用いる方法である。これらの製造方法のうち、重合性モノマーと他のトナー成分とを含むモノマー組成物を直接重合してトナー粒子を生成する方法が好ましい。また、一旦得られた重合粒子に更に単量体を吸着させた後、重合開始剤を用い重合させるシード重合方法も好ましい。
【００６５】
但し、本実施形態の感圧接着シート製造方法において、感圧接着剤トナー像の形成を好適に実現するためには、感圧接着剤２２を結着樹脂２３内に含包させることが重要であるから、その意味からも上記重合法が好ましい。このようにして得られたトナーは、必要に応じてキャリアと混合される「現像剤」と呼ばれるものになる。混合はＶブレンダーなどを用いて行われる。
【００６６】
現像剤としては、主に乾式二成分用、乾式一成分用、湿式用などが有り、以上で説明した成分を有するトナー基本として、それぞれの感圧接着剤用現像剤を作製できる。本実施形態にあっては、乾式二成分用についてのみ説明されているがこの限りでない。
【００６７】
（感圧接着剤トナーの形成）
乾式二成分として使用する感圧接着剤トナー２１は、感圧樹脂剤２２、結着樹脂２３、離型剤２４、表面処理剤２６などを用いて作製され、体積平均粒子径が１μｍ以上１５μｍ以下となるように調整する。なお、トナーの体積平均粒子径はたとえばＣｏｕｌｔｅｒ  Ｅｌｅｃｔｒｏｎｉｃｓ社（英国）製コールターマルチサイダを用いて測定できる。このようなトナーをキャリアと混合して乾式二成分現像剤を作製する。乾式二成分系で使用するキャリアは、芯材をコート剤で被覆することで作製され、体積平均粒子径が１０〜２００μｍとなるように調整する。
【００６８】
キャリアの芯材としては、一般的に、表面酸化の鉄粉、表面未酸化の鉄粉、ニッケル粉、銅粉、亜鉛粉、コバルト粉、マンガン粉、クロム粉、希土類粉などの金属粉がある。また、これらの金属の酸化物粉、金属の合金粉、合金の酸化物粉、フェライト粉、そしてマグネタイト粉などを使用する。キャリアのコート剤としては、ポリテトラフルオロエチレン、モノクロロトリフルオロエチレン重合体、ポリフッ化ビニリデンのフッ素樹脂、シリコーン樹脂、ポリエステル樹脂、フェノール樹脂、ジ−ターシャリーブチルサリチル酸の金属錯体、スチレン系樹脂、アクリル系樹脂がある。さらに、キャリアのコート剤にはポリアミド、ポリビニルブチラール、ニグロシン、アミノアクリレート樹脂、塩基性染料およびそのレーキ、シリカ微粒子、アルミナ微粒子などを単独または複数で用いる。これらのコート剤を溶剤中に溶解または懸濁し、これをキャリア表面に塗工したり、コート剤を単に粉体で混合するの方法でキャリアが作製される。なお、トナーとキャリアとの混合比は、現像剤全体に対してトナーが１〜１５質量％となるようにする。
【００６９】
（第３実施形態）
一方、図６（ａ）〜（ｅ）は、本発明に係る第３実施形態として半折り機と圧着機からなる加工機を付帯的に装備した例を示す。その場合、圧着加工までを自動化ステムにすることも可能である。この加工機について感圧接着シートＰＡを半折りする機構（半折り部）と圧着させる（圧着部）機構の二つの大きな要素からなっている。但し、これに限定されるものではない。
【００７０】
たとえば、上記第２実施形態の像加熱装置１００を通紙して排出された感圧接着シートＰＡは通常の排出部５０１の方向へ通紙される（図６ａ参照）。しかし、途中で反転ローラ５０２において感圧接着シートＰＡが半折りパス５０３部切り替えて送られる（図６ｂ参照）。その感圧接着シートＰＡは突き当て板５０４まで送られる（図６ｃ参照）。折り部５０５は用紙の中央部に位置し、感圧接着シートＰＡが圧着ローラ５０６方向に移動させることで用紙中央部が圧着ローラ５０６に入る。そして、図６(ｄ)に示すように感圧接着シートＰＡが半折りされていくとともに、圧着ローラ５０６（圧着葉書で使用されている公知のもの）において総加重６〜２０トン（８０Ｎ／ｍｍ２-２６７Ｎ／ｍｍ２）の加重をかけて圧着される。（図６ｅ参照）そして、排紙トレイ５０７上に圧着された感圧接着シートＰＢが排紙される。
【００７１】
感圧接着シートＰＡの基紙として使用するシートＰとしては一般用紙を用いることができる。たとえば、酸性または中性の上質紙、中性紙、更紙、再生紙、コート紙一般的なもので可能である。坪量については、電子写真装置の搬送性を考え３０〜３００ｇ／ｍ２が好ましく、４５〜２５０ｇ／ｍ２の方がより好ましい。
【００７２】
感圧接着シートＰＡの剥離性を判断するものとして剥離強度について説明する。まず、上記電子写真装置で製造された感圧接着シートＰＡをＪＩＳ−Ｐ８１１１に準拠して前処理し、測定したい箇所を幅３０ｍｍ、長さ１００ｍｍ以上に裁断し、試験片を用意する。この試験片の両面の剥離可能側５ｍｍを万能試験機（引っ張り試験機［オリエンテック製：ＳＴＡ-１２２５］にセットする。１８０度剥離試験にて３００ｍｍ／ｍｉｎの引張速度で引っ張って剥離を進行させ、この間の応力を測定する。この応力の平均値が剥離強度とされる。
【００７３】
本実施形態において容易に剥離できる剥離強度としては、剥離強度が２〜８０Ｎ/ｍが好ましい。２Ｎ/ｍより小さくなると作業している間に簡単に剥がれてしまい。感圧接着シートＰＡとしては使用しづらいものとなる。また、８０Ｎ/ｍより大きくなると、剥がすときに大きな力が必要となり、時として破れたりして、隠蔽した文章自体が読めなくなってしまう。
【００７４】
一方、上記第１，第２の実施形態として示された感圧接着剤トナー２１は、つぎの各実施例の組成でもって作成することができる。
【００７５】
−実施例１−
感圧接着剤２２として天然ゴム系エマルジョン（サイデン化学社製：商品名「サイビノール」を６０部、スチレン・アクリル系エマルジョン（ジョンソンポリマー社製：商品名「ジョンクリル」）を１５部を作成する。顔料として合成シリカ（塩野義製薬社製：商品名「カープレックス」を１００部を作成する。ブロッキング防止剤として小麦澱粉（タジマ食品工業社製：商品名「ハイスターチ」）を１１０部を作成する。保水性・流動性改良剤としてポリアクリル酸ソーダ系水溶液（サンノプコ社製：商品名「ＳＮシックナー」）を２部作成する。天然ゴム系エマルジョンの酸化、光劣化防止剤としてサイクロデキストリン（塩水港精糖社製：商品名「デキシパール」）２０部を混合して乾燥させ、天然ゴム系感圧接着剤とした。この感圧接着剤２２を用いて感圧接着剤トナー２１を作成した。
【００７６】
イオン交換水７０９部に０．１Ｍ−Ｎａ３ＰＯ４水溶液４５１部を投入し、６０℃に加温した後、ＴＫ式ホモミキサー（特殊機化工業製）を用いて１２０００ｒｐｍにて攪拌した。これに１．０Ｍ−ＣａＣｌ２水溶液６７．７部を徐々に添加し、Ｃａ３（ＰＯ４）２を含む分散媒体を得た。
【００７７】
下記処方を準備する。
【００７８】
・スチレン                                                   １７０部
・２エチルヘキシルアクリレート                                 ３０部
・天然ゴム系感圧接着剤                                         ５０部
・ パラフィンワックス（ｍ．ｐ．７５℃）                        １０部
・スチレン−メタクリル酸−メタクリル酸メチル共重合体             ５部
・ ジ−ｔｅｒｔ−ブチルサリチル酸金属化合物                      ３部
上記処方のうちジ−ｔｅｒｔ−ブチルサリチル酸金属化合物とスチレンだけをエバラマイルダ（荏原製作所製）を用いて予備混合を行った。次に、上記処方全てを６０℃に加温し、溶解・分散して単量体混合物とした。さらに６０℃に保持しながら、開始剤ジメチル２，２’−アゾビスイソブチレート１０部を加えて溶解し、単量体組成物を調製した。
【００７９】
ホモミキサーの２リットルフラスコ中で調製した分散媒体に、上記単量体組成物を投入した。６０℃で、窒素雰囲気としたＴＫホモミキサーを用いて１００００ｒｐｍで２０分間攪拌し、単量体組成を造粒した。その後、パドル攪拌翼で攪拌しつつ６０℃で３時間反応させた後、８０℃で１０時間重合させた。
【００８０】
重合反応終了後、反応生成物を冷却して塩酸を加え、Ｃａ３（ＰＯ４）２を溶解して濾過・水洗乾燥することで感圧接着剤トナー２１を得た。
【００８１】
得られたトナーの粒径をコールターカウンタ（コールター社製）で測定したところ、重量平均粒径８．２μｍでシャープな粒径分布を有していた。更に、粒子の断面を染色超薄切片法により透過型電子顕微鏡で観察したところ、スチレン−アクリル樹脂を主体とする表面部とワックス及び、感圧接着剤を主体とする中心部に分かれており、カプセル構造が確認できた。
【００８２】
上記トナー９８.４部と疎水性シリカ微粒子１.６部をヘンシルミキサーにて混合し、この混合物７重量部とアクリルコートのフェライトキャリア９３部を混合し、２成分系の電子写真装置用現像剤を得る。
【００８３】
上記処方によって製造された感圧トナーの現像剤およびトナーを実施例の図１に示すプリンタ本体１の５番目の画像形成ステーション１Ｐｅに使用する。
【００８４】
まず、Ａ５サイズの上質紙１５０ｇ/ｍ２上に第１〜４番目までの画像形成ステーション１Ｐａ〜１Ｐｄで隠蔽文章を一般的なカラーの電子写真方式にて画像形成を行う。その上に第５番目の画像形成ステーション１Ｐｅにて感圧接着剤トナー２１によるトナー像を形成して最終層として転写する。それを図３で用いられる像加熱装置（定着温度：１９０℃、加圧力：６.７Ｎ/ｍｍ２、加熱ローラの表面粗さＲａ：０.１μｍ）で定着し、感圧接着用紙を得た。そのときの断面を透過型電子顕微鏡で観察し感圧接着剤層が最表層に分散されているのが確認できた。
【００８５】
そのとき、Ａ５サイズの上質紙を二つ折りにし、クリアランス可変の圧着シーラ（日本エー・ディ・エム社製、ＳＰ４０１）に通すことにより圧着を行った。加圧はクリアランス目盛りで調整し、２つ折りでレベル４、３つ折りでレベル６を用いて、感圧接着シートＰＡを得た。接着性は完全に成されると同時に、少し曲げたりしても剥がれることはなかった。また、剥離する際に簡単に剥がすことができ、隠蔽文章などもきちんと読み取れた（このときの剥離強度は３５Ｎ/ｍであった）。
【００８６】
−実施例２−
実施例１において、像加熱装置９を図５の定着器（定着温度１５０℃、加圧力４.７Ｎ/ｍｍ２、定着ベルトの表面粗さＲａ：０.０１μｍ、熱膨張率８×１０-５/℃）に代える以外実施例１と同様の現像剤で感圧接着シートＰＡを得た。
【００８７】
そのとき、かかる上質紙を二つ折りにし、実施例１と同様にして感圧接着シートＰＡを得た。接着性は完全に成されると同時に、少し曲げたりしても剥がれることはなかった。また、剥離する際には、簡単に剥がすことができ、隠蔽文章などもきちんと読み取れた（このときの剥離強度は２０Ｎ/ｍであった）。
【００８８】
−実施例３−
実施例１と同様にして製造されたトナーを今度は図７のような中間転写ベルト３１を装備したプリンタ本体１の第１画像形成ステーション（ここでは７Ｐｅ）に使用する。今度は、第１画像形成ステーションでまず所定の箇所（隠蔽文章を作り出そう箇所）に感圧接着トナー像を中間転写ベルト３１上に形成し、その後、その上に通常の電子写真方式で画像を形成する。次に、中間転写ベルト３１からシートＰに転写されると同時に画像の最表層になる以外実施例１と同様の現像剤で感圧接着シートＰＡを得た。
【００８９】
そのとき、かかる上質紙のシートＰを二つ折りにし、実施例１と同様にして感圧接着シートＰＡを得た。接着性は完全に成されると同時に、少し曲げたりしても剥がれることはなかった。また、剥離する際には、簡単に剥がすことができ、隠蔽文章などもきちんと読み取れた（このときの剥離強度は３５Ｎ/ｍであった）。
【００９０】
−実施例４−
圧着工程を実施例１のプリンタ本体１にオプションとして採用する。像加熱装置９を図５の定着器（定着温度１５０℃、加圧力４.７Ｎ/ｍｍ２、定着ベルトの表面粗さＲａ：０.０１μｍ、熱膨張率８×１０-５/℃）に代える以外実施例１と同様の現像剤で感圧接着シートＰＡを得た。
【００９１】
この感圧接着シートＰＡ像加熱装置９から排紙され、自動的に図４で示した半折り機５００に給紙され、前述した要領で圧着用紙を得た。接着性は完全に成されると同時に、少し曲げたりしても剥がれることはなかった。また、剥離する際には、簡単に剥がすことができ、隠蔽文章などもきちんと読み取れた（このときの剥離強度は１８Ｎ/ｍであった）。
【００９２】
−実施例５−
実施例１において、シートＰを既に印刷されている上質紙（２００ｇ/ｃｍ２）に代え、感圧接着剤層のみの画像形成を行う以外、実施例１と同様にして感圧接着シートＰＡを得た。
【００９３】
そのとき、かかる用紙を二つ折りにして実施例１と同様にして感圧接着シートＰＡを得た。接着性は完全に成されると同時に、少し曲げたりしても剥がれることはなかった。また、剥離する際には、簡単に剥がすことができ、隠蔽文字などもきちんと読み取れた（このときの剥離強度は２２Ｎ/ｍであった）。
【００９４】
以上、本発明について数例の実施形態ならびにその実施例について説明されたが、それら実施形態や実施例に限定されるものではなく、本発明の主旨を逸脱しない範囲内でその他の実施形態や実施例、応用例、変形例およびそれらの組み合わせも可能である。
【００９５】
たとえば、図７に示すように近年、中間転写ベルト７３１を用いたプリンタ本体７でも感圧接着シートＰＡを形成することができる。ただこの場合、中間転写部７３２で画像が反転されるため、感圧接着剤トナー像は最初の画像形成ステーション７Ｐｅで画像形成し中間転写ベルト７３３上に転写される。さらに、その上に他の画像形成ステーション（７Ｐｄ、７Ｐｃ、７Ｐｂ、７Ｐａ）で電子写真方式により順次形成されたＹ，Ｍ，Ｃ，Ｋ色画像が中間転写ベルト７３３上に転写積層される。それらの積層された画像は、中間転写部７３２でシートＰに再転写される。その際、図６（ａ）で示したと同様に、感圧接着剤トナー像がシートＰの最表面層にくることになる。
【００９６】
また、上記の各実施形態のように、タンデム構造のプリンタ本体として説明するため、色トナーおよびＢｋトナーを含む４つの画像形成ステーション１Ｐａ〜１Ｐｄを含む構成になっている。しかし、既に印刷しているものだけを感圧接着シートＰＡとして製造したい場合、それらたとえばＹ，Ｍ，Ｃ，Ｋ色に対応する４つの画像形成ステーション１Ｐａ〜１Ｐｄは含まずに構成することもできる。
【図面の簡単な説明】
【００９７】
【図１】本発明に係る感圧接着シートの製造方法を行う画像形成装置の具体例であるカラーレーザビームプリンタを示す図。
【図２】本実施形態の感圧接着剤トナーを模式的に示す図。
【図３】同図（ａ）〜（ｃ）は感圧接着剤トナーを用いたトナー像形成の態様を模式的に示す図。
【図４】本発明に係る第１実施形態の定着ベルト系の像加熱装置の構成を示す図。
【図５】本発明に係る第２施形態の熱ローラ系の像加熱装置の構成を示す図。
【図６】図（ａ）〜（ｅ）は第２の実施形態ともいうべき半折り装置と圧着装置をオプションとして備えた場合の動作の流れを示す図。
【図７】本実施形態において感圧接着シートが製造可能な中間転写体を用いたプリンタ本体を示す図。
【図８】ローラ表面粗さＲａを説明するための式と説明図。
【符号の説明】
【００９８】
１      プリンタ本体（画像形成装置本体）
７      中間転写体タイプのプリンタ本体
２１    感圧接着剤トナー
２２    感圧接着剤
Ｆ      定着部（定着手段）
Ｐ      シート
ＰＡ    感圧接着シート
ＰＢ    折り重ね圧着シート
【図１】
2008225042.tif 000003
【図２】
2008225042.tif 000004
【図３】
2008225042.tif 000005
【図４】
2008225042.tif 000006
【図５】
2008225042.tif 000007
【図６】
2008225042.tif 000008
【図７】
2008225042.tif 000009
【図８】
2008225042.tif 000010